(57)【特許請求の範囲】
【請求項１】
以下の工程：
ａ．２．４未満の相対溶液粘度を有するガラス繊維強化半結晶質ポリアミド−６組成物を調製する工程；
ｂ．前記組成物を加熱して粘稠液体を得る工程：
ｃ．少なくとも０．８秒の充填時間で金型キャビティに前記粘稠液体を充填する工程；
ｄ．前記金型中の前記粘稠液体を、それが冷却して成形品を形成するまで圧力下に放置する工程；
ｅ．前記金型を開く工程；
ｆ．前記成形品を取り出す工程
を含む、射出成形品を製造するための方法であって、前記ポリアミド−６組成物が、ベースポリアミドと低分子量ポリアミドとを溶融混合することによって得られ、且つ１６８℃未満のハイパーＤＳＣ条件下結晶化温度を有することを特徴とする、方法。
【請求項２】
前記射出成形品が、少なくとも２．５ｍｍの最大肉厚を有することを特徴とする、請求項１に記載の方法。
【請求項３】
前記ポリアミド−６組成物が、２．３未満の相対溶液粘度を有することを特徴とする、請求項１又は２に記載の方法。
【請求項４】
前記ポリアミド−６組成物が、２．２未満の相対溶液粘度を有することを特徴とする、請求項１〜３のいずれか１項に記載の方法。
【請求項５】
前記ポリアミド−６組成物が、８０〜９９．５重量％のベースポリアミドと０．５〜２０重量％の低分子量ポリアミドとを溶融混合することによって得られることを特徴とし、ベースポリアミドの総量および低分子量ポリアミドの量は１００％である、請求項１〜４のいずれか１項に記載の方法。
【請求項６】
前記ベースポリアミドが、少なくとも１０．０００ｇ／ｍｏｌの重量平均分子量を有し、前記低分子量ポリアミドが、５．０００ｇ／ｍｏｌ以下の重量平均分子量を有することを特徴とする、請求項１〜５のいずれか１項に記載の方法。
【請求項７】
前記ポリアミド−６組成物が、前記ポリアミド−６組成物の総重量に基づき、少なくとも１０重量％の量のガラス繊維を含むことを特徴とする、請求項１〜６のいずれか１項に記載の方法。
【請求項８】
前記ポリアミド−６組成物が、６０重量％以下の量のガラス繊維を含むことを特徴とする、請求項１〜７のいずれか１項に記載の方法。
【請求項９】
前記ポリアミド−６組成物が、ブラックポリアニリン誘導体を含むことを特徴とする、請求項１〜８のいずれか１項に記載の方法。
【請求項１０】
前記ブラックポリアニリン誘導体が、ニグロシンであることを特徴とする、請求項９に記載の方法。
【請求項１１】
請求項１〜１０のいずれか１項に記載の方法によって得られた射出成形品であって、前記成形品の重量が、１射出ポイント当たり少なくとも１００ｇであることを特徴とする、射出成形品。
【発明の詳細な説明】
【発明の詳細な説明】
【０００１】
本発明は、以下の工程：
ａ．２．４未満の相対粘度を有するガラス繊維強化ポリアミド−６組成物を調製する工程；
ｂ．組成物を加熱して粘稠液体を得る工程；
ｃ．金型キャビティにその粘稠液体を充填する工程；
ｄ．金型中の粘稠液体を、それが冷却して成形品を形成するまで圧力下に放置する工程；
ｅ．金型を開く工程；
ｆ．成形品を取り出す工程
を含む、射出成形品を製造するための方法に関する。
【０００２】
射出成形品を製造するためのそのような方法の欠点は、望ましくないガラス繊維リードアウトが起こり得ることである。「ガラス繊維リードアウト（ｇｌａｓｓ  ｆｉｂｅｒ  ｒｅａｄ  ｏｕｔ）」は、パネルの表面のすぐ下にあるガラス繊維の突起した輪郭を表面が示すことであると、本明細書において理解される。
【０００３】
先行技術において、ガラス繊維リードアウトを減少させるための解決策がいくつか知られている。米国特許第４，６６４，８６２号明細書は、繊維リードアウト欠陥のないガラス繊維マット強化プラスチックパネルを製造する方法に関する。これは、均等な間隔をおいて密集させた切頭ピラミッド形の微小ポケットまたは谷をエッチングすることによって金型内部の表面を調節することにより実現される。これは、繊維リードアウトを回避するために金型の内部を処理しなければならないこと、およびテクスチャーを有する表面が得られることの欠点を有する。
【０００４】
ガラス繊維リードアウトの低減における別の方法は、米国特許第５，００９，８２１号明細書に記載されており、その方法において、金型キャビティがその金型キャビティの表面に実質的に密着させた表面仕上げフィルムを含んだ後、金型への射出が行われる。これは、金型の表面がエッチングされなくてもよいという利点を有するが、金型は、それへの射出が行われ得るにはその前に仕上げフィルムを有していなければならず、繊維リードアウトを回避するためには追加の工程が必要となる。
【０００５】
本発明の目的は、以下の工程：
ａ．２．４未満の相対粘度を有するガラス繊維強化ポリアミド−６組成物を調製する工程；
ｂ．組成物を加熱して粘稠液体を得る工程；
ｃ．金型キャビティに粘稠液体を充填する工程；
ｄ．金型中の粘稠液体を、それが冷却して成形品を形成するまで圧力下に放置する工程；
ｅ．金型を開く工程；
ｆ．成形品を取り出す工程
を含む、射出成形品を製造するための方法によって、金型を調節する必要なしに、ガラス繊維リードアウトを減少させることである。
【０００６】
これは、意外にも、ポリアミド−６組成物が、ハイパー示差走査熱分析（以下、ＤＳＣ）条件下で１６８℃未満の結晶化温度を有する場合に達成された。
【０００７】
意外にも、本発明に従う射出成形品を製造するための方法は、射出成形プロセスのサイクル時間を増大する必要なしに、ガラス繊維リードアウトの低減をもたらすことが見出された。
【０００８】
本発明の方法に従って得られる射出成形品は、実施例によって例証されるように、ガラス繊維リードアウトの減少を明確に示す。
【０００９】
射出成形品は、金型キャビティが完全に充填され、射出段階後から金型の開放までに保持圧力が加えられた成形品であると、本明細書において理解される。
【００１０】
ポリアミド−６組成物は、組成物の総量に対して少なくとも３０重量％がポリアミド−６からなり、その組成物中のポリアミドの総量に対して少なくとも５０重量％がポリアミド−６からなる組成物であると、本明細書において理解される。
【００１１】
本明細書において、最大肉厚は、いわゆる球法（ｓｐｈｅｒｅ  ｍｅｔｈｏｄ）によって測定されるものと定義される。この方法は、架空の回転球を用いて、射出成形品の肉厚を算出する。架空球は、ある厚さ測定点で作られ、それがその成形品のいずれかの端とぶつかるまで拡大される。したがって、最大肉厚は、成形品の端と交差しない最大のあてはめ球（ｆｉｔｔｉｎｇ  ｓｐｈｅｒｅ）の直径に等しい。
【００１２】
ハイパーＤＳＣ条件下での結晶化温度を測定する方法は、実施例において例示される。
【００１３】
相対溶液粘度を測定する方法もまた、実施例において例示される。
【００１４】
原則として、ポリアミド−６組成物は、少なくとも１４３℃のハイパーＤＳＣ条件下結晶化温度を有する。
【００１５】
本発明の方法に従って製造された射出成形品は、２．４の相対溶液粘度および１６８℃未満のハイパーＤＳＣ条件下結晶化温度により特徴付けられるガラス繊維強化半結晶質ポリアミド−６組成物からなる。ポリアミド−６組成物は、好ましくは２．３未満、より好ましくは２．２未満の相対溶液粘度を有する。相対溶液粘度が低いほど、サイクル時間はより短くなる。そのようなポリアミド−６組成物は、好ましくは、ガラス繊維と、ベースポリアミドと、好ましくは低分子量ポリアミドと、そして任意選択的にその組成物の他の成分とを溶融混合することによって得られる。
【００１６】
ポリアミド−６組成物は、好ましくは、ベースポリアミドおよび低分子量ポリアミドを含み、より好ましくは、ポリアミド−６組成物は、総量が１００％であるところ、少なくとも８０〜９９．５重量％のベースポリアドおよび０．５〜２０重量％の低分子量ポリアミドを含む。
【００１７】
ベースポリアミドは、ポリアミド−６であると、本明細書において理解される。
【００１８】
好ましくは、ベースポリアミドは、少なくとも１０．０００ｇ／ｍｏｌの重量平均分子量を有し、低分子量ポリアミドは、５．０００ｇ／ｍｏｌ以下の重量平均分子量を有する。
【００１９】
より好ましくは、組成物は、少なくとも１５，０００ｇ／ｍｏｌの分子量を有するベースポリアミド、および４，０００ｇ／ｍｏｌ以下の分子量を有する低分子量ポリアミドを含む。
【００２０】
組成物は、好ましくは低分子量ポリアミドを含み、この低分子量ポリアミドは、好ましくはオリゴマーである。このオリゴマーは、好ましくは５，０００ｇ／ｍｏｌ以下、好ましくは４，０００ｇ／ｍｏｌ以下、より好ましくは３，０００ｇ／ｍｏｌ以下の重量平均分子量を有する低分子量ポリアミドである。好ましくは、この重量平均分子量は、約１，０００ｇ／ｍｏｌより大きい。
【００２１】
１つの実施形態において、ポリアミド−６組成物は、ベースポリアミドの融点よりも高い融点を有する低分子量ポリアミドを含む。
【００２２】
別の実施形態において、ポリアミド−６組成物は、ベースポリアミドの融点よりも低い融点を有する低分子量ポリアミドを含む。
【００２３】
好適な低分子量ポリアミドは、ポリアミド−６組成物の他の成分との溶融混合によりハイパーＤＳＣ条件下で１６８℃未満の結晶化温度をもたらす低分子量ポリアミドである。１つの実施形態において、低分子量ポリアミドは、少なくとも９０重量％の−［ＮＨ−（ＣＨ２）ｎ−ＮＨ−ＣＯ−（ＣＨ２）４−ＣＯ］−（式中、ｎは、好ましくは４または６であり、より好ましくは４である）の反復単位を含み、１０重量％までのコモノマー、好ましくはカプロラクタムを含む。別の実施形態において、低分子量ポリアミドは、ＰＡ６６オリゴマーである。こうした低分子量ポリアミドの混合物もまた、使用され得る。
【００２４】
ポリアミド−６組成物は、全組成物に対し、少なくとも１０重量％のガラス繊維、好ましくは少なくとも２０重量％、より好ましくは少なくとも３０重量％、最も好ましくは少なくとも４０重量％のガラス繊維を含む。より多くのガラス繊維が存在するほど、その材料はより剛くなる。通常は、６０重量％以下のガラス繊維が使用される。高充填された（すなわち、少なくとも３０重量％のガラス繊維を含む）ポリアミド−６組成物もまた、結晶化温度がハイパーＤＳＣ条件下で１６８℃未満である場合に、減少したガラス繊維リードアウトを示す。ガラス繊維は、好ましくは、ポリアミド−６組成物に適したサイズ剤（例えば、シラン化合物をベースとしたサイズ剤）で被覆される。これは、ポリアミド−６組成物へのガラス繊維の接着を改善する。
【００２５】
様々な他の種類の強化用化合物（例えば、鉱物（例えば、タルク、ウォラストナイト、カオリン）およびガラス繊維以外の繊維）が、ポリアミド−６組成物において使用され得る。寸法および化学組成の両方の点で多種多様な繊維が使用され得る。好適な寸法を有する繊維は、５と１００の間のポリアミド−６組成物における平均アスペクト比（長さと直径との比）、および１ミクロンと２０ミクロンの間、好ましくは８ミクロンと１５ミクロンの間の直径を有する繊維である。好適な種類の繊維としては、天然および合成の繊維の両方（例えば、炭素繊維、無機繊維、ポリマー繊維）が挙げられる。好適なポリマー繊維は、例えば、ポリアラミド繊維である。また、これらの繊維は、ポリアミド−６組成物へのそれらの接着を改善するために、好ましくは、好適なサイズ剤で被覆される。
【００２６】
ポリアミド−６組成物は、添加剤（例えば、耐衝撃性改良剤、離型剤、安定剤、成核剤および着色剤）を含んでいてもよい。好適な着色剤としては、カーボンブラックおよびブラックポリアニリン誘導体（例えば、ニグロシン）が挙げられる。ポリアミド−６組成物は、好ましくはブラックポリアニリン誘導体を含み、より好ましくはニグロシンを含む。なぜなら、ブラックポリアニリン誘導体（例えば、ニグロシン）は、ガラス繊維リードアウトの減少に資するからである。
【００２７】
金型に模様が付けられる（ｔｅｘｔｕｒｅｄ）場合には、ガラス繊維リードの問題はより一層顕著である。ハイパーＤＳＣ条件下で１６８℃未満の結晶化温度を有するポリアミド−６組成物の使用は、意外にも、この場合にも繊維リードアウトを減少させる。
【００２８】
ポリアミド−６組成物は、任意の公知の方法により成分を溶融混合することによって得られ得る。例えば、それらの成分は、ドライブレンドされ、その結果、溶融混合装置（好ましくは、押出機）に供給され得る。また、それらの成分は、溶融混合装置に直接供給され得、一緒にまたは別個に投与され得る。溶融混合装置としては、押出機が優先される。その場合、組成物は、さらなる加工に（例えば、射出成形において）使用され得るペレットの状態で得られる。
【００２９】
本発明はまた、
ａ．少なくとも２．５ｍｍの最大肉厚；および／または
ｂ．１射出ポイント当たり少なくとも１００ｇの成形品重量
を有する射出成形品であって、２．４未満の相対溶液粘度を有するガラス繊維強化半結晶質ポリアミド−６組成物からなる射出成形品に関する。こうした射出成形品は、こうした成形品に必要とされる充填時間が通常長いので（例えば、少なくとも０．８秒）、一般に、ガラス繊維リードアウトを示す。したがって、本発明の目的は、ガラス繊維リードアウトを減少させた射出成形品を提供することである。
【００３０】
意外にも、１６８℃未満のハイパーＤＳＣ条件下結晶化温度を有するガラス繊維強化半結晶質ポリアミド−６組成物が使用される場合、より少ないガラス繊維リードアウトが見られることが見出された。
【００３１】
射出成形品は、１射出ポイント当たり少なくとも１００ｇの成形品重量を有する。射出ポイントは、工程ｂ）において、そこから金型キャビティに粘稠液体が充填されるポイントであると理解される。１射出ポイント当たりの重量は、成形品の総重量を射出ポイントの数で除したものであると、本明細書において理解される。より好ましくは、射出成形品の重量は、１射出ポイント当たり少なくとも１５０ｇであり、さらにより好ましくは、１射出ポイント当たり少なくとも２００ｇである。概して、１射出ポイント当たりの射出成形品の成形品重量が大きいほど、金型キャビティへの充填時間がより長くなる。より長い充填時間は、通常、より多くのガラス繊維リードアウトをもたらす。本発明に従う射出成形品は、より少ないガラス繊維リードアウトを示す。
【００３２】
本発明が以下の実施例により例示されるが、本発明はそれらに限定されない。
【００３３】
［実施例１〜６および比較例Ａ〜Ｆ］
ハイパーＤＳＣ条件下で１６８℃未満の結晶化温度を有する以下の組成物を作製した。
【００３４】
［組成物１］
３０重量％のガラス繊維強化材、ポリアミド６、離型剤、耐衝撃性改良剤、ニグロシンおよびＰＡ６６オリゴマーからなる組成物を、共回転二軸スクリュー押出機で作製した。この組成物は、１６０±５℃のハイパーＤＳＣ条件下結晶化温度および２．０５±０．１の相対溶液粘度を有する。
【００３５】
［組成物２］
５０重量％のガラス繊維強化材、ポリアミド６、離型剤、ニグロシンおよびＰＡ６６オリゴマーからなる組成物を、共回転二軸スクリュー押出機で作製した。この組成物は、１６０±５℃のハイパーＤＳＣ条件下結晶化温度および２．０５±０．１の相対溶液粘度を有する。
【００３６】
［組成物３］
３５重量％のガラス繊維強化材、ポリアミド６、離型剤、ニグロシンおよびＰＡ６６オリゴマーからなる組成物を、共回転二軸スクリュー押出機で作製した。この組成物は、１６０±５℃のハイパーＤＳＣ条件下結晶化温度および２．０５±０．１の相対溶液粘度を有する。
【００３７】
これらの組成物１〜３を実施例１〜６において使用して、表１に具体的に示されるような射出成形品を得た。
【００３８】
ハイパーＤＳＣ条件下で１６８℃より高い結晶化温度を有する以下の組成物を作製した。
【００３９】
［組成物Ａ］
３０重量％のガラス繊維強化材、ポリアミド６、離型剤、耐衝撃性改良剤、ニグロシンおよびＰＡ４６オリゴマーからなる組成物を、共回転二軸スクリュー押出機で作製した。この組成物は、１７３±５℃のハイパーＤＳＣ条件下結晶化温度および２．０５±０．１の相対溶液粘度を有する。
【００４０】
［組成物Ｂ］
５０重量％のガラス繊維強化材、ポリアミド６、離型剤、ニグロシンおよびＰＡ４６オリゴマーからなる組成物を、共回転二軸スクリュー押出機で作製した。この組成物は、１７３±５℃のハイパーＤＳＣ条件下結晶化温度および２．０５±０．１の相対溶液粘度を有する。
【００４１】
［組成物Ｃ］
３５重量％のガラス繊維強化材、ポリアミド６、離型剤、ニグロシンおよびＰＡ４６オリゴマーからなる組成物を、共回転二軸スクリュー押出機で作製した。この組成物は、１７３±５℃のハイパーＤＳＣ条件下結晶化温度および２．０５±０．１の相対溶液粘度を有する。
【００４２】
これらの組成物Ａ〜Ｃを、比較例Ａ〜Ｆにおいて使用して、表１に具体的に示されるような射出成形品を得た。
【００４３】
ＤＳＣ測定は、Ｐｅｒｋｉｎ  Ｅｌｍｅｒ  ＨＰｅｒ  ＤＳＣ  Ｐｙｒｉｓ１を用いて行った。ハイパーＤＳＣ条件下結晶化温度は、試料を室温から２６０℃まで１５０℃／分の速度で加熱し；続いてその試料を２６０℃で５分間維持してその熱履歴を消去した後、１５０℃／分の冷却速度で結晶化温度を測定することにより決定した。
【００４４】
相対溶液粘度は、ポリアミドの濃度が０．０１ｇ／ｍｌであったこと以外はＩＳＯ３０７に従って、９０％ギ酸中２５℃の温度で測定した。
【００４５】
表１に、種々のパラメータを、ガラス繊維リードアウト量の指標と共に示す。以下の指標が使用される：（−）不良、複数の重大なＧＦリードアウトスポットが有る、（＋）許容可能、軽微なＧＦリードアウトが有る、（＋＋）良好、ＧＦリードアウトがほとんどない、（＋＋＋）非常に良好、ＧＦリードアウトが全くない。全ての成形品が、１つの射出ポイントを有していた。
【００４６】
【表１】
0005679341.tif 000002